(57)【要約】【課題】フェニルシルセスキオキサンラダーポリマーを主成分とする平坦化膜形成用塗布液の粘度を低下させることなく高い合成歩留まりで作製すること。【解決手段】アルコール、フェニルトリアルコキシシラン、酢酸、有機スズ、Ｔｉ，Ｚｒ，Ｎｂ，Ｔａから選ばれる１種類以上の金属アルコキシド、および水を混合し、８０℃以上１３０℃以下の温度で減圧留去して得られた縮合反応物を、有機溶剤に溶解し、加熱還流により水を除去した平坦化膜形成用塗布液であって、  前記金属アルコキシドの量が、フェニルトリアルコキシシラン１モルに対して、０．００５以上０．０５以下であり、  固形分濃度を３０ｍａｓｓ％時の２５℃での粘度が３．５ｍＰａ・ｓ以上３５ｍＰａ・ｓ以下である平坦化膜形成用塗布液。【選択図】なし【特許請求の範囲】
【請求項１】
アルコール、フェニルトリアルコキシシラン、酢酸、有機スズ、Ｔｉ，Ｚｒ，Ｎｂ，Ｔａから選ばれる１種類以上の金属アルコキシド、および水を混合し、８０℃以上１３０℃以下の温度で減圧留去して得られた縮合反応物を、有機溶剤に溶解し、加熱還流により水を除去してフェニルシルセスキオキサンラダーポリマーを生成させた平坦化膜形成用塗布液であって、
前記金属アルコキシドの量が、フェニルトリアルコキシシラン１モルに対して、０．００５以上０．０５以下であり、
固形分濃度３０ｍａｓｓ％時の２５℃での粘度が３．５ｍＰａ・ｓ以上３５ｍＰａ・ｓ以下であることを特徴とする平坦化膜形成用塗布液。
【請求項２】
前記フェニルトリアルコキシシラン１モルに対して、前記酢酸が、０．１モル以上１モル以下であり、前記有機スズが、０．００５モル以上０．０５モル以下であり、前記水が、２モル以上４モル以下であることを特徴とする請求項１に記載の平坦化膜形成用塗布液。
【請求項３】
アルコール、フェニルトリアルコキシシラン、前記フェニルトリアルコキシシラン１モルに対して、０．１モル以上１モル以下の酢酸、０．００５モル以上０．０５モル以下の有機スズを混合し、
フェニルトリアルコキシシラン１モルに対して２モル以上４モル以下の水を加えて加水分解し、
８０℃以上１３０℃以下の温度で前記アルコールを減圧留去して得られた縮合反応物を、有機溶剤に溶解し、
Ｔｉ，Ｚｒ，Ｎｂ，Ｔａから選ばれる１種類以上の金属アルコキシドを、前記フェニルトリアルコキシシラン１モルに対して０．００５モル以上０．０５モル以下加え、
加熱還流により水を除去してフェニルシルセスキオキサンラダーポリマーを生成させた平坦化膜形成用塗布液であって、
固形分濃度３０ｍａｓｓ％時の２５℃での粘度が３．５ｍＰａ・ｓ以上３５ｍＰａ・ｓ以下であることを特徴とする平坦化膜形成用塗布液。
【請求項４】
請求項１〜３のいずれか一項に記載の塗布液を金属箔コイルに塗布後、熱処理プロセスでリフローおよび膜硬化させることにより、前記金属箔コイルの表面を、膜厚が２．０μｍ以上５．０μｍ以下であり、圧延に垂直な方向のＲａが３０ｎｍ以下であるフェニルシルセスキオキサンラダーポリマー膜で被覆したことを特徴とする平坦化膜付き金属箔コイル。
【請求項５】
前記金属箔がステンレス箔であることを特徴とする請求項４に記載の金属箔コイル。
【請求項６】
請求項１〜３のいずれか一項に記載の塗布液を、金属箔コイルに膜厚２．０μｍ以上５．０μｍ以下となるように連続塗布し、不活性ガス雰囲気中３００℃以上４５０℃以下の熱処理炉を通過させることによりリフローおよび膜硬化させた後、巻き取った平坦化膜付き金属箔コイルの製造方法。
【請求項７】
前記金属箔がステンレス箔コイルであることを特徴とする請求項６に記載の金属箔コイルの製造方法。
【請求項８】
フェニルトリアルコキシシラン１モルに対して、アルコール６モル以上１０モル以下、有機スズ触媒０．００５モル以上０．０５モル以下、Ｔｉ，Ｚｒ，Ｎｂ，Ｔａから選ばれる１種類以上の金属アルコキシド０．００５モル以上０．０５モル以下を加えて、第１の混合溶液を作製する工程、
前記フェニルトリアルコキシシラン１モルに対して、２モル以上４モル以下の水に、０．１モル以上１モル以下の酢酸を加えて、第２の混合溶液を作製する工程、
前記第１の混合溶液に前記第２の混合溶液を添加してフェニルトリアルコキシシランの加水分解を行う工程、
前記加水分解されたフェニルトリアルコキシシランを含む溶液を、８０℃以上１３０℃以下の温度で減圧留去して、前記アルコールおよび反応副生物の水を留去して、縮合反応物を生成する工程、
前記縮合反応物を有機溶剤に溶解し、固形分濃度３０〜８０ｍａｓｓ％の溶液を作製する工程、
前記固形分濃度３０〜８０ｍａｓｓ％の溶液を加熱還流して、水を除去して、フェニルシルセスキオキサンラダーポリマーを生成する工程を含む、平坦化膜形成用塗布液の製造方法。
【請求項９】
前記加水分解工程の後、さらに、加水分解生成物を７０℃以上９０℃以下で還流する工程を含む請求項８に記載の平坦化膜形成用塗布液の製造方法。
【請求項１０】
フェニルトリアルコキシシラン１モルに対して、アルコール６モル以上１０モル以下、有機スズ触媒０．００５モル以上０．０５モル以下を加えて、第１の混合溶液を作製する工程、
前記フェニルトリアルコキシシラン１モルに対して、２モル以上４モル以下の水に、０．１モル以上１モル以下の酢酸を加えて、第２の混合溶液を作製する工程、
前記第１の混合溶液に前記第２の混合溶液を添加してフェニルトリアルコキシシランの加水分解を行う工程、
前記加水分解されたフェニルトリアルコキシシランを含む溶液を、８０℃以上１３０℃以下の温度で減圧留去して、前記アルコールおよび反応副生物の水を留去して、縮合反応物を生成する工程、
前記縮合反応物を有機溶剤に溶解し、固形分濃度３０〜８０ｍａｓｓ％の溶液を作製する工程、
前記固形分濃度３０〜８０ｍａｓｓ％の溶液に、前記フェニルトリアルコキシシラン１モルに対して、Ｔｉ，Ｚｒ，Ｎｂ，Ｔａから選ばれる１種類以上の金属アルコキシド０．００５モル以上０．０５モル以下を加える工程、
前記固形分濃度３０〜８０ｍａｓｓ％の溶液を加熱還流して、水を除去して、フェニルシルセスキオキサンラダーポリマーを生成する工程を含む、平坦化膜形成用塗布液の製造方法。
【請求項１１】
前記加水分解工程の後、さらに、加水分解生成物を７０℃以上９０℃以下還流する工程を含む請求項１０に記載の平坦化膜形成用塗布液の製造方法。
【発明の詳細な説明】
【技術分野】
【０００１】
本発明は、電子デバイス用フレキシブル基板に適用可能な平坦化膜形成用塗布液および平坦化膜付き金属箔コイルに関する。
【背景技術】
【０００２】
電子ペーパー、有機ＥＬディスプレイ、有機ＥＬ照明、太陽電池などの電子デバイスでは、フレキシブル基板が求められている。従来、これらの電子デバイスは硬いガラス基板上に作製されていたが、電子デバイスを、フレキシブル基板上に作製すれば、落としても割れることがなく、軽量性・柔軟性を活かした新しい用途が広がる。フレキシブル基板として検討されている樹脂フィルムは、耐熱性が乏しく寸法安定性が悪いという課題があり、薄ガラスは割れやすいという問題がある。フレキシブル基板として金属箔を用いる場合は、金属箔の表面は圧延すじやスクラッチ疵などがあり、ガラスとは比較できないほど粗い。このため金属箔を膜で被覆し、金属箔の表面をガラス基板並みに平坦化することが重要である。この平坦化膜は金属箔に絶縁性を付与することにもつながる。
【０００３】
電子デバイスを作製する際のプロセス温度は、電子デバイスの種類および構成材料によって異なるが、有機ＥＬディスプレイで求められるアモルファスシリコンあるいはＬＴＰＳ（ｌｏｗ−ｔｅｍｐｅｒａｔｕｒｅ  ｐｏｌｙ  ｓｉｌｉｃｏｎ）のＴＦＴを作る場合には３００〜４００℃程度のプロセス温度になる。従って金属箔を被覆する絶縁膜も４００℃まで耐えられる耐熱性が求められる。
【０００４】
金属箔を被覆する膜材料としては、無機・有機ハイブリッド材料が挙げられる。無機・有機ハイブリッド材料による絶縁膜としては、有機修飾シリカ膜が代表的である。有機基を含むため、無機膜より柔軟性があり厚膜が得られやすい。有機修飾シリカ膜は主骨格がＳｉ−Ｏの無機骨格で形成されているため、耐熱性は主骨格を修飾している有機基の分解温度で決まる。有機基としてメチル基やフェニル基を選べば４００℃程度の耐熱性を確保することができる。特にフェニル基で修飾されたシリカ膜は、フェニル基の高い疎水性により、高温高湿化（たとえば８５℃８５％ＲＨの環境加速試験）においてもＳｉ−Ｏ主骨格が加水分解を受けにくく耐湿性に優れる。このため電子デバイス用基板としては、フェニル基修飾シリカ膜で被覆した金属箔が好ましい。
【０００５】
フレキシブル基材上に電子デバイスを形成する場合には、Ｒｏｌｌ  ｔｏ  Ｒｏｌｌプロセスを採用することにより低コストで量産することが可能になる。そのためには平坦化膜を成膜した金属箔のシートではなく、平坦化膜付きの金属箔コイルが求められる。
【０００６】
フレキシブルな電子デバイス基板として使える平坦化膜付き金属箔コイルを得るためには、金属箔の表面をガラス基板なみの高い平滑性になるよう被覆することができ、絶縁性を付与し、２分以内で硬化できるような無機・有機ハイブリッド膜、特にフェニル基で修飾されたシリカ膜が求められている。
【０００７】
本願発明者は、特許文献１において、フェニルトリアルコキシシランを用いて、フェニルシルセスキオキサンラダーポリマーを形成し、これを芳香族炭化水素系溶剤に溶解した平坦化膜形成用塗布液を提案した。特許文献１に記載の平坦化膜形成用塗布液は、有機溶媒中にフェニルトリアルコキシシラン、酢酸、および有機スズを触媒として加え、水で加水分解後、１６０℃以上２１０℃以下の温度で有機溶媒を減圧留去して得られたフェニルシルセスキオキサンラダーポリマー（以下、単に「ラダーポリマー」ともいう）を芳香族炭化水素系溶剤に溶解して得られる。
【０００８】
減圧留去は、反応容器を加熱しながら減圧し、反応容器内の溶媒を取り除いていく工程であり、反応容器を回転させたり、反応容器内を撹拌したりして、反応容器の内容物を混ぜながら反応を進める。大量製造のため反応容器を大型化すると、反応容器の回転は装置構成の点で非現実的になるので内容物を撹拌する方式になるが、溶媒を取り除くにしたがって、内容物の粘度が上昇するため、内容物の均一撹拌が困難になる。このため、特許文献１に記載の平坦化膜形成用塗布液を大型装置で合成すると、反応容器の壁面付近は容器内部より高温になるため反応が促進され、早期に高分子量化・高粘度化し、反応物が壁面に付着してしまう。反応容器内部まで反応が進む間に、壁面に付着した反応物は撹拌混合されることなく高温にさらされる。このため、生成したラダーポリマーがさらに縮合して３次元的な網目構造が形成され、塗布液とするためのトルエン等の有機溶剤に溶解しなくなる。その結果、大量合成時の平坦化膜形成用塗布液の歩留まりはラボレベルの合成に比べて大幅に低下してしまう。反応容器１Ｌのラボレベルで合成した場合の塗布液合成歩留まりはほぼ１００％であるが、４０Ｌの反応容器を用いてオイルバス温度を１９０℃にセットして減圧留去した場合は、壁面にトルエン等の有機溶剤に溶けない付着物が生成してしまうため、塗布液合成歩留まりは６５％程度に低下した。一方、加熱オイルバス温度を１６０℃未満にセットした場合には、容器壁面部分付近の、トルエン等の有機溶剤に溶解できなくなる反応物は減少した。しかしながら、平坦化膜形成用塗布液の固形分濃度をどのように調整しても、グラビアコートで膜厚１μｍ以上の成膜ができなかった。これは、１６０℃未満の低温合成でフェニルシルセスキオキサンラダーポリマーを合成したため、ラダーポリマーが低分子量となり平坦化膜形成用塗布液が低粘度化したためと考えられる。塗布液の粘度が低すぎると、グラビアのくぼみや溝にトラップされた塗布液の転写率が下がってしまい、一定以上の厚みで成膜することができなくなる。またダイコートの場合においても、ダイヘッドから液だれが発生し、所望の膜厚での成膜ができなくなる。
【０００９】
特許文献２には特定の分子量分布を有する２種類のフェニルトリアルコキシシランの部分加水分解・縮合反応物を、無溶剤で用いてフェニル基修飾シリカ膜を形成することが提案されている。ここでは、Ａｌ，Ｔｉ，Ｓｎ，Ｚｎ，Ｚｒ，Ｔａ，Ｎｂから選ばれる１種類以上の金属元素は、フェニルトリアルコキシシランの部分加水分解・縮合反応の触媒として用いることが提案されている。これらは、ここではフェニルトリアルコキシシランの１分子、すなわちモノマーに作用する触媒として用いられている。特許文献２の塗布液は無溶剤系であるが、無溶剤でも塗布可能ということは前駆体がフェニルトリアルコキシシランの部分加水分解物・縮合反応物になっており、相当量のアルコキシ基を含有することを意味している。特許文献２で得られるフェニルトリアルコキシシランの部分加水分解・縮合反応物はフェニルトリアルコキシシランが線状、あるいはランダムにつながったもので、本発明のラダー構造のフェニルシルセスキオキサンポリマーとは異なるものである。
【００１０】
特許文献３にはシラン化合物を加水分解後、水との共沸化合物を生成する有機溶剤を添加し、加熱還流し、その後、共沸により水を除去することを特徴とするラダー型ポリシルセスキオキサンの製造方法が記載されている。特許文献４にはフェニルトリアルコキシシランを酸で加水分解した後、塩基性触媒を用いて縮合反応を進めることによりラダー構造を有する重量平均分子量が１０００〜４０００の熱可塑性ポリフェニルシルセスキオキサンを得ることが記載されている。しかしながら、特許文献３および４はラダー型シルセスキオキサンの製造までしか行っていない。本発明ではラダー型シルセスキオキサンを主成分とする平坦化膜を形成すること、および、平坦化膜が短時間で硬化することが可能となることを主眼としてラダー型シルセスキオキサンを用いた塗布液を得るもので先願とは異なるものである。
【先行技術文献】
【特許文献】
【００１１】
【特許文献１】国際公開第２０１６／０７６３９９号
【特許文献２】特開２０１２−１４０５２８号公報
【特許文献３】特開２００８−０８１７３６号公報
【特許文献４】特開２００３−２２６７５３号公報
【非特許文献】
【００１２】
【非特許文献１】C. J. Brinker & G. W. Scherer, Sol-Gel Science, Academic Press, Inc., (1990) p45
【発明の概要】
【発明が解決しようとする課題】
【００１３】
電子デバイスの量産や低コスト化を図るために電子デバイスそのものをＲｏｌｌ  ｔｏ  Ｒｏｌｌで製造できるようにフレキシブル基板となる平坦化膜付き金属箔もロールとして提供できることが必要となっている。しかし、上述したように特許文献１に記載の平坦化膜形成用塗布液は、製造の時の有機溶媒を減圧留去する温度を１６０℃以上にセットすると、特に大型装置で大量合成する場合、フェニルシルセスキオキサンラダーポリマーが容器壁面の高温部で３次元的な網目構造を作って不溶性になるため合成歩留まりが低下する。一方、特許文献１の合成で、１６０℃未満で有機溶媒を減圧留去した場合には、低分子量のフェニルシルセスキオキサンラダーポリマーしか得られないため、塗布液が低粘度になり、所望の膜厚で成膜することができない。このため、高い歩留まりで大量合成が可能で、かつ、所望の膜厚で成膜が可能な平坦化膜形成用塗布液が求められていた。
【課題を解決するための手段】
【００１４】
本発明ではＲｏｌｌ  ｔｏ  Ｒｏｌｌ  塗工プロセスに適用可能な短時間硬化可能なフェニルシルセスキオキサンラダーポリマー形成用の塗布液を合成する際、フェニルシルセスキオキサンラダーポリマーの固形物（レジン）を溶解するプロセスではなく、有機溶剤中でフェニルシルセスキオキサンラダーポリマーを特定の金属アルコキシドの存在下で生成させることにより歩留まりが原理的に１００％となる合成方法を提供する。
【００１５】
本発明により以下が提供される。
（１）アルコール、フェニルトリアルコキシシラン、酢酸、有機スズ、Ｔｉ，Ｚｒ，Ｎｂ，Ｔａから選ばれる１種類以上の金属アルコキシド、および水を混合し、８０℃以上１３０℃以下の温度で減圧留去して得られた縮合反応物を、有機溶剤に溶解し、加熱還流により水を除去してフェニルシルセスキオキサンラダーポリマーを生成させた平坦化膜形成用塗布液であって、
前記金属アルコキシドの量が、フェニルトリアルコキシシラン１モルに対して、０．００５以上０．０５以下であり、
固形分濃度３０ｍａｓｓ％時の２５℃での粘度が３．５ｍＰａ・ｓ以上３５ｍＰａ・ｓ以下であることを特徴とする平坦化膜形成用塗布液。
（２）前記フェニルトリアルコキシシラン１モルに対して、前記酢酸が、０．１モル以上１モル以下であり、前記有機スズが、０．００５モル以上０．０５モル以下であり、前記水が、２モル以上４モル以下であることを特徴とする前記（１）に記載の平坦化膜形成用塗布液。
（３）アルコール、フェニルトリアルコキシシラン、前記フェニルトリアルコキシシラン１モルに対して、０．１モル以上１モル以下の酢酸、０．００５モル以上０．０５モル以下の有機スズを混合し、
フェニルトリアルコキシシラン１モルに対して２モル以上４モル以下の水を加えて加水分解し、
８０℃以上１３０℃以下の温度で前記アルコールを減圧留去して得られた縮合反応物を、有機溶剤に溶解し、
Ｔｉ，Ｚｒ，Ｎｂ，Ｔａから選ばれる１種類以上の金属アルコキシドを、前記フェニルトリアルコキシシラン１モルに対して０．００５モル以上０．０５モル以下加え、
加熱還流により水を除去してフェニルシルセスキオキサンラダーポリマーを生成させた平坦化膜形成用塗布液であって、
固形分濃度３０ｍａｓｓ％時の２５℃での粘度が３．５ｍＰａ・ｓ以上３５ｍＰａ・ｓ以下であることを特徴とする平坦化膜形成用塗布液。
（４）前記（１）〜（３）のいずれか一つに記載の塗布液を金属箔コイルに塗布後、熱処理プロセスでリフローおよび膜硬化させることにより、前記金属箔コイルの表面を、膜厚が２．０μｍ以上５．０μｍ以下であり、圧延に垂直な方向のＲａが３０ｎｍ以下であるフェニルシルセスキオキサンラダーポリマー膜で被覆したことを特徴とする平坦化膜付き金属箔コイル。
（５）前記金属箔がステンレス箔であることを特徴とする前記（４）に記載の金属箔コイル。
（６）前記（１）〜（３）のいずれか一つに記載の塗布液を、金属箔コイルに膜厚２．０μｍ以上５．０μｍ以下となるように連続塗布し、不活性ガス雰囲気中３００℃以上４５０℃以下の熱処理炉を通過させることによりリフローおよび膜硬化させた後、巻き取った平坦化膜付き金属箔コイルの製造方法。
（７）前記金属箔がステンレス箔コイルであることを特徴とする前記（６）に記載の金属箔コイルの製造方法。
（８）フェニルトリアルコキシシラン１モルに対して、アルコール６モル以上１０モル以下、有機スズ触媒０．００５モル以上０．０５モル以下、Ｔｉ，Ｚｒ，Ｎｂ，Ｔａから選ばれる１種類以上の金属アルコキシド０．００５モル以上０．０５モル以下を加えて、第１の混合溶液を作製する工程、
前記フェニルトリアルコキシシラン１モルに対して、２モル以上４モル以下の水に、０．１モル以上１モル以下の酢酸を加えて、第２の混合溶液を作製する工程、
前記第１の混合溶液に前記第２の混合溶液を添加してフェニルトリアルコキシシランの加水分解を行う工程、
前記加水分解されたフェニルトリアルコキシシランを含む溶液を、８０℃以上１３０℃以下の温度で減圧留去して、前記アルコールおよび反応副生物の水を留去して、縮合反応物を生成する工程、
前記縮合反応物を有機溶剤に溶解し、固形分濃度３０〜８０ｍａｓｓ％の溶液を作製する工程、
前記固形分濃度３０〜８０ｍａｓｓ％の溶液を加熱還流して、水を除去して、フェニルシルセスキオキサンラダーポリマーを生成する工程を含む、平坦化膜形成用塗布液の製造方法。
（９）前記加水分解工程の後、さらに、加水分解生成物を７０℃以上９０℃以下で還流する工程を含む前記（８）に記載の平坦化膜形成用塗布液の製造方法。
（１０）フェニルトリアルコキシシラン１モルに対して、アルコール６モル以上１０モル以下、有機スズ触媒０．００５モル以上０．０５モル以下を加えて、第１の混合溶液を作製する工程、
前記フェニルトリアルコキシシラン１モルに対して、２モル以上４モル以下の水に、０．１モル以上１モル以下の酢酸を加えて、第２の混合溶液を作製する工程、
前記第１の混合溶液に前記第２の混合溶液を添加してフェニルトリアルコキシシランの加水分解を行う工程、
前記加水分解されたフェニルトリアルコキシシランを含む溶液を、８０℃以上１３０℃以下の温度で減圧留去して、前記アルコールおよび反応副生物の水を留去して、縮合反応物を生成する工程、
前記縮合反応物を有機溶剤に溶解し、固形分濃度３０〜８０ｍａｓｓ％の溶液を作製する工程、
前記固形分濃度３０〜８０ｍａｓｓ％の溶液に、前記フェニルトリアルコキシシラン１モルに対して、Ｔｉ，Ｚｒ，Ｎｂ，Ｔａから選ばれる１種類以上の金属アルコキシド０．００５モル以上０．０５モル以下を加える工程、
前記固形分濃度３０〜８０ｍａｓｓ％の溶液を加熱還流して、水を除去して、フェニルシルセスキオキサンラダーポリマーを生成する工程、
を含む、平坦化膜形成用塗布液の製造方法。
（１１）前記加水分解工程の後、さらに、加水分解生成物を７０℃以上９０℃以下で還流する工程を含む前記（１０）に記載の平坦化膜形成用塗布液の製造方法。
【発明の効果】
【００１６】
本発明によれば、Ｒｏｌｌ  ｔｏ  Ｒｏｌｌプロセスに適用可能な短時間硬化が可能な平坦化膜形成用塗布液を大量に歩留まり良く得ることができる。また、高分子量のフェニルシルセスキオキサンラダーポリマーの平坦化膜付き金属箔コイルが提供される。
【図面の簡単な説明】
【００１７】
【図１】Ｒｏｌｌ  ｔｏ  Ｒｏｌｌ  成膜装置の模式図。
【発明を実施するための形態】
【００１８】
平坦化膜付き金属箔コイルを得るには、平坦化という観点では、膜が硬化過程でリフローして金属箔の表面の凹凸をならすことが可能となるフェニルシルセスキオキサンラダーポリマーで構成される平坦化膜を用いることと、その膜がＲｏｌｌ  ｔｏ  Ｒｏｌｌプロセスで成膜できるよう２分以内の熱処理時間で硬化できることの２点が重要である。
【００１９】
発明者らはそのような平坦化膜が形成可能な塗布液を高い歩留まりで安定製造させる方法として、以下の方法を見出した。
すなわち、フェニルトリアルコキシシランを加水分解後、減圧留去を８０℃以上１３０℃以下の温度で行い、得られた縮合反応物を有機溶剤に溶解させ、Ｔｉ，Ｚｒ，Ｎｂ，Ｔａから選ばれる１種類以上の金属アルコキシドの存在下で加熱還流しながら水を取り除くことにより縮合反応をさらに進めて、フェニルシロキサンラダーポリマーを得ることである。減圧留去で得られた縮合反応物は、スチレン換算の重量平均分子量が概ね１０００以下のオリゴマーであり、この縮合反応物は加熱還流により脱水縮合反応が進んで、重量平均分子量５０００〜１０００００のフェニルシルセスキオキサンラダーポリマーとなる。減圧留去温度が１３０℃以下の場合は、減圧留去工程での高分子量化は進んでいないので有機溶剤に１００％溶解可能である。
【００２０】
本発明で用いる金属アルコキシドは、Ｔｉ，Ｚｒ，Ｎｂ，Ｔａから選ばれる１種類以上と成ることができる。Ｔｉ，Ｚｒ，Ｎｂ，Ｔａは、いずれも遷移金属であり、周期律表の第４族、第５族に属する金属である。これらの金属アルコキシドは、単独で用いても良く、２種類以上を組み合わせて用いてもよい。
【００２１】
本発明ではこれらの金属を金属アルコキシド、Ｍ（ＯＲ）ｎ、（ここで、Ｍは、Ｔｉ，Ｚｒ，Ｎｂ，Ｔａを表し、Ｒは、有機基であり、メチル基、エチル基、プロピル基、ブチル基から選ばれる。ｎはＭの価数である）の形態で用いる。本発明では、これらの金属アルコキシドを化学改質しないで用いる。
【００２２】
本発明では金属アルコキシドを用いることにより、有機溶剤中でフェニルトリアルコキシシランの縮合反応を効率よく進め、高分子量のラダー型ポリフェニルシルセスキオキサンを得ることができる。
【００２３】
減圧留去工程で得られた縮合反応物を金属アルコキシドＭ（ＯＲ）ｎの存在下、有機溶剤中で加熱還流するとき、縮合反応物を構成しているオリゴマー同士でさらに脱水縮合が進み、新たなＳｉ−Ｏ−Ｓｉ結合ができる一方、脱水縮合反応の進行に伴って生成した水によりＳｉ−Ｏ−Ｓｉ結合が、Ｓｉ−Ｏ−Ｓｉ＋Ｈ２Ｏ→ＳｉＯＨ＋ＳｉＯＨのように加水分解を受け、低分子量化する反応も同時に起きる。系内に残留する水分はディーンスタークトラップを付けた還流器で加熱還流することにより減らすことができるが、完全に水を除去することはできない。このため加熱還流中のフェニルシルセスキオキサンラダーポリマーの高分子量化を一定水準以上に進めることは非常に難しいが、水分が残っている状態であってもＳｉ−Ｏ−Ｓｉ結合が加水分解を受けにくくすれば高分子量のフェニルシルセスキオキサンラダーポリマーが得られると考えられる。この発想が本発明のポイントであり、この目的のために金属アルコキシドＭ（ＯＲ）ｎを添加が有効であることを見出した。
【００２４】
金属アルコキシドＭ（ＯＲ）ｎの添加に伴い、Ｓｉ−Ｏ−Ｓｉ結合に加えてＭ−Ｏ−Ｓｉ結合が形成されるようになるが、Ｍ（ＯＲ）ｎとＳｉ（ＯＲ）４を比較すると分子内の電荷の偏りに違いがありＭの方がＳｉより多くの正電荷を保有している（非特許文献１）。このためＳｉよりＭの方が水分子のＯによる求核置換を受けやすくなり、Ｍ−Ｏ−Ｓｉ結合が選択的に開裂する。その結果、フェニルシルセスキオキサンラダーポリマーの分子量は増加することが可能になる。最終的にＭ（ＯＲ）ｎの一部が水酸化物として沈殿することにより、反応系内の多くの水分をＭ（ＯＨ）ｎとして消費していると考えられる。さらに、Ｍ（ＯＨ）ｎとして沈殿しなかったＭ（ＯＲ）ｎはフェニルシルセスキオキサンラダーポリマーのポリマー鎖同士をＭ−Ｏ−Ｓｉ結合でつなぐ架橋剤として機能することでも、更なる分子量増大に寄与していると推測される。
【００２５】
このような反応を効果的に進めるためには、フェニルトリアルコキシシランに比べて反応性の高い金属アルコキシドＭ（ＯＲ）ｎが、フェニルトリアルコキシシランの加水分解時にＭ（ＯＨ）ｎとして沈殿することを避けなければならない。この場合、一般的にはアセチルアセトン、アセト酢酸エチルなどでＭ（ＯＲ）ｎの化学改質を行うが、これらの化学改質剤はフェニルシルセスキオキサンラダーポリマー中に不純物として含まれ、ラダーポリマーの生成を抑制したり、金属箔上に形成される塗膜の欠陥につながったりする。本発明では、Ｍ（ＯＲ）ｎに対して十分に過剰な酢酸とともに用いることで、加水分解時にＭ（ＯＨ）ｎの沈殿が発生することを防止している。
【００２６】
本発明で用いるフェニルトリアルコキシシランとしては、フェニルトリメトキシシラン、フェニルトリエトキシシラン、フェニルトリプロポキシシランなどが挙げられる。
【００２７】
本発明ではフェニルトリアルコキシシランを加水分解するときに用いるアルコールとしては、メタノール、エタノール、プロパノール、ブタノールなどが挙げられる。
【００２８】
減圧留去時に留去する溶媒は、フェニルトリアルコキシシランを加水分解するときに用いたアルコールに加えてフェニルトリアルコキシシランの加水分解によって生成したアルコールも含まれる。また加水分解されたフェニルトリアルコキシシランの縮合反応に伴って生成する水が若干量含まれることもある。
【００２９】
有機スズはフェニルトリアルコキシシランおよびその加水分解縮合反応物や、フェニル基含有ラダーポリマーの重縮合反応を促進する触媒である。
有機スズとしては、ジブチルスズジアセテート、ビス（アセトキシジブチルスズ）オキサイド、ジブチルスズビスアセチルアセトナート、ジブチルスズビスマレイン酸モノブチルエステル、ジオクチルスズビスマレイン酸モノブチルエステル、ビス（ラウロキシジブチルスズ）オキサイドなどが挙げられる。ジブチルスズジアセテート、ジブチルスズビスアセチルアセトナートが特に好ましい。
【００３０】
減圧留去で得られる縮合反応物を溶解する有機溶剤としては、トルエン、キシレン、ＭＥＫ、ＭＩＢＫ、シクロヘキサノンなどが挙げられる。これらは１種類で用いてもよいし、複数種類を混合して用いてもよい。
【００３１】
平坦化膜形成用塗布液の粘度はラダーポリマーと溶剤の量比、すなわち固形分量で調整することができる。本発明の平坦化膜形成用塗布液は、固形分濃度３０ｍａｓｓ％時の２５℃での粘度が３．５ｍＰａ・ｓ以上３５ｍＰａ・ｓ以下である。この固形分濃度での粘度が３．５ｍＰａ・ｓ以上３５ｍＰａ・ｓ以下であると、Ｒｏｌｌ  ｔｏ  Ｒｏｌｌ方式の塗布現場においてダイコート、グラビアコートなどの塗工ヘッドを用いて液だれや転写不良が発生することなく２．０〜５．０μｍの膜厚で均一に塗ることができ、塗布液の貯蔵安定性も良好である。
【００３２】
本発明の平坦化膜形成用塗布液の合成例を以下に記載する。フェニルトリアルコキシシラン１モルに対して、アルコール６モル以上１０モル以下、有機スズ触媒０．００５モル以上０．０５モル以下、Ｔｉ，Ｚｒ，Ｎｂ，Ｔａから選ばれる１種類以上の金属アルコキシド０．００５モル以上０．０５モル以下を加え第１の混合溶液を作製する。フェニルトリエトキシシラン１モルに対して、２モル以上４モル以下の水、０．１モル以上１モル以下の酢酸を加えて、第２の混合溶液を作製する。次に第１の混合溶液に第２の混合溶液を添加して、フェニルトリアルコキシシランの加水分解を行う。加水分解反応を促進させるため窒素気流下、８０℃前後で還流を行ってもよい。その後、前記加水分解されたフェニルトリアルコキシシランを含む溶液を、８０℃以上１３０℃以下の温度で減圧留去して、フェニルトリアルコキシシランの加水分解時に用いたアルコール、反応副生成物である水およびアルコールを取り除き縮合反応物を得る。この縮合反応物を有機溶剤、例えば、トルエン、キシレン、ＭＥＫ、ＭＩＢＫ、シクロヘキサノンなどに固形分濃度３０〜８０ｍａｓｓ％の範囲で溶解させ、ディーンスタークトラップ付きの還流器を使って加熱還流する。加熱還流時の温度は、縮合反応物を溶解させた有機溶剤の沸点より１０℃程度高めに設定する。加熱還流の初期には縮合反応物の脱水縮合反応がさらに進行し、ディーンスタークトラップに水と有機溶剤が分離してたまるが、一定時間経過すると水はトラップされなくなる。水がトラップされなくなって３０分以上経過した時点で、反応を終了させる。必要に応じて有機溶剤で希釈後、濾過を行うことで本発明の平坦化膜形成用塗布液が得られる。この平坦化膜形成用塗布液は、固形分濃度３０ｍａｓｓ％時の粘度が３．５ｍＰａ・ｓ以上３５ｍＰａ・ｓ以下である。
【００３３】
また、Ｔｉ，Ｚｒ，Ｎｂ，Ｔａから選ばれる１種類以上の金属アルコキシドの添加は以下のようなタイミングで実施してもよい。すなわち、フェニルトリアルコキシシラン１モルに対して、アルコール６モル以上１０モル以下、有機スズ触媒０．００５モル以上０．０５モル以下を加え第１の混合溶液を作製する。フェニルトリエトキシシラン１モルに対して、２モル以上４モル以下の水、０．１モル以上１モル以下の酢酸を加えて、第２の混合溶液を作製する。次に第１の混合溶液に第２の混合溶液を添加して、フェニルトリアルコキシシランの加水分解を行う。加水分解反応を促進させるため窒素気流下、８０℃前後で還流を行ってもよい。その後、前記加水分解されたフェニルトリアルコキシシランを含む溶液を、８０℃以上１３０℃以下の温度で減圧留去して、フェニルトリアルコキシシランの加水分解時に用いたアルコール、反応副生成物である水およびアルコールを取り除き縮合反応物を得る。
【００３４】
この縮合反応物を有機溶剤、例えば、トルエン、キシレン、ＭＥＫ、ＭＩＢＫ、シクロヘキサノンなどに固形分濃度３０〜８０ｍａｓｓ％の範囲で溶解させた後、Ｔｉ，Ｚｒ，Ｎｂ，Ｔａから選ばれる１種類以上の金属アルコキシドをフェニルトリアルコキシシラン１モルに対して０．００５モル以上０．０５モル以下添加し、ディーンスタークトラップ付きの還流器を使って加熱還流する。加熱還流時の温度は縮合反応物を溶解させた有機溶剤の沸点より１０℃程度高めに設定する。加熱還流の初期には縮合反応物の脱水縮合反応がさらに進行し、ディーンスタークトラップに水と有機溶剤が分離してたまるが、一定時間経過すると水はトラップされなくなる。水がトラップされなくなって３０分以上経過した時点で反応を終了させる。必要に応じて有機溶剤で希釈後、濾過を行うことで本発明の平坦化膜形成用塗布液が得られる。この平坦化膜形成用塗布液は、固形分濃度３０ｍａｓｓ％時の２５℃での粘度が３．５ｍＰａ・ｓ以上３５ｍＰａ・ｓ以下である。
【００３５】
金属アルコキシドＭ（ＯＲ）ｎの添加タイミングに関わらず、ディーンスタークトラップ付き還流器を用いた加熱還流中に、減圧留去工程で得られた縮合反応物の脱水縮合反応がさらに進み、高分子量化が進む。８０℃以上１３０℃以下で減圧留去した縮合反応物は、シラノール基と若干のアルコキシ基を含んでいる。固形分濃度３０ｍａｓｓ％時の粘度は加熱還流後には３．５ｍＰａ・ｓ以上に上がるが、加熱還流開始前は２ｍＰａ・ｓ未満と低いことから、縮合反応物の分子量は概ね１０００以下のオリゴマーと推測される。フェニルシルセスキオキサンのラダー構造を構成する最小ユニットの分子量は２５８であるので、ラダーポリマーといえるほどの高分子量化は進んでいない。加熱還流工程で分子量１０００以下のオリゴマー同士の脱水縮合反応が徐々に進むことによりフェニルシルセスキオキサンラダーポリマーが作られていく。脱水縮合反応で生成した水の一部はディーンスタークトラップにより除去可能であるが一部は系内に残ってしまう。この水によりＳｉ−Ｏ−Ｓｉの加水分解が加熱還流中に進むことを抑制するのが金属アルコキシドＭ（ＯＲ）ｎの添加の目的である。
【００３６】
金属アルコキシドＭ（ＯＲ）ｎの添加量は、フェニルトリアルコキシシラン１モルに対して０．００５モル以上０．０５モル以下である。添加量が０．００５モルより少ない場合は、Ｓｉ−Ｏ−Ｍ結合の生成量が少なすぎるため、加熱還流中にＳｉ−Ｏ−Ｓｉ結合の加水分解が起きてフェニルシルセスキオキサンラダーポリマーの高分子量化が進まないので不適である。０．０５モルより多く、かつ減圧留去前に添加する場合は、加水分解時にＭ（ＯＲ）ｎがフェニルトリアルコキシシランと結合してＭ−Ｏ−Ｓｉの結合が過剰に形成されたり、クラスター状のＭの酸化物あるいは水酸化物が形成されたりするようになる。このため加水分解中、あるいは加水分解促進のための還流中にゲル化が発生しやすくなるため不適である。０．０５モルより多く、かつ減圧留去後に添加する場合は、加熱還流中にＭ（ＯＲ）ｎがフェニルトリアルコキシシランと結合してＭ−Ｏ−Ｓｉの結合が過剰に形成されたり、クラスター状のＭの酸化物あるいは水酸化物が形成されたりするようになる。このため加熱還流中にゲル化が発生しやすくなるため不適である。
【００３７】
酢酸の量はフェニルトリアルコキシシランの加水分解の進行具合に大きく影響を及ぼす。フェニルトリアルコキシシラン１モルに対する酢酸の量が０．１モルより少ない場合は、加水分解工程で重縮合反応がなかなか進行せず、低分子量のフェニルシルセスキオキサンラダーポリマーとなってしまう。ラダーポリマーとしてある程度の長さがなければ、絡まり合ったポリマーが熱振動でほどけてリフロー性を発揮することにならないので好ましくない。酢酸の量が増えるにつれフェニルシルセスキオキサンラダーポリマーの高分子量化が進むが、酢酸の量が１モルより多い時は、その効果が飽和する。それに加え、酢酸使用量増大に伴う臭気が合成現場で強くなるので好ましくない。
【００３８】
有機スズの量はフェニルシルセスキオキサンラダーポリマーの重縮合反応の促進に影響を及ぼす。有機スズの量が、フェニルトリアルコキシシラン１モルに対して、０．００５モルより少ない時は、金属箔上に塗布した後の熱処理中のラダーポリマーの縮合反応促進効果が不十分となり、膜がもろくクラックが入りやすくなるので好ましくない。有機スズの量が０．０５モルを超えると、フェニルトリアルコキシシランおよびその加水分解縮合反応物の重縮合が進みすぎ、減圧留去前の加水分解の段階でフェニルシルセスキオキサンラダーポリマーのゲル化が発生するため好ましくない。
【００３９】
加水分解に用いる水の量が、フェニルトリアルコキシシラン１モルに対して２モルより少ない場合、フェニルシルセスキオキサンラダーポリマーに大量のアルコキシ基が残存するため、平坦化膜形成用塗布液を塗布後の熱処理中に縮合反応を促進させなければならなくなる。このため３５０〜４５０℃において２分の熱処理では熱処理時間が不十分で、溶剤や水分が膜に残り絶縁不良となるため好ましくない。水の量が４モルを超える場合は急速に加水分解が進むため、ラダー状の規則正しい構造を作るよりもランダムに網目構造ができてしまい、ラダーポリマーが溶解しなくなるため塗布液が作製できず好ましくない。
【００４０】
減圧留去は、８０℃以上１３０℃以下の温度で行う。減圧留去時の温度が８０℃より低い場合は、縮合反応物中にアルコールが残ったり、フェニルトリアルコキシシランの残留アルコキシ基が多くなったりして、次工程の加熱還流においてラダーポリマーではなくランダム構造のポリマーが生成し、加熱工程中に大量の沈殿物が生成するので好ましくない。減圧留去時の温度が１３０℃を超える場合は、縮合反応が進んで縮合反応物の分子量分布の幅が大きくなり、加熱還流工程にラダーポリマーではなくランダムに縮合したため不溶性を示すフェニルシルセスキオキサンの沈殿物が大量に生成するので好ましくない。
【００４１】
減圧留去して得られた縮合反応物を有機溶剤に溶解させ、加熱還流により水を除去する。濾過後、固形分濃度を調整することにより平坦化膜形成用塗布液が得られる。平坦化膜形成用塗布液の固形分濃度を３０ｍａｓｓ％に調整したときの２５℃での粘度は３．５ｍＰａ・ｓ以上３５ｍＰａ・ｓ以下である。粘度が３．５ｍＰａ・ｓ未満の場合はダイコート時にダイヘッドから液だれが発生したり、グラビアコートでは液の転写率が低くなったりして所望の膜厚を得ることが困難になるので不適である。固形分濃度を３０ｍａｓｓ％に調整したときの粘度が３．５ｍＰａ・ｓ未満の場合は、フェニルシルセスキオキサンラダーポリマーの重量平均分子量がおおむね５０００未満という低分子量になっているため、固形分濃度を高めても粘度を上げることができず塗工時の液だれなどの問題は解決できない。固形分濃度３０ｍａｓｓ％に調整したときの粘度が３５ｍＰａ・ｓを超える場合は、フェニルシルセスキオキサンラダーポリマーの重量平均分子量がおおむね１０００００を超える高分子量になっているため、ゲル化が進行しやすく塗布液の保管寿命が短くなるので不適である。
【００４２】
平坦化膜形成用塗布液をＧＰＣ（ｇｅｌ  ｐｅｒｍｅａｔｉｏｎ  ｃｈｒｏｍａｔｏｇｒａｐｈｙ）で分析した結果、スチレン換算重量平均分子量は５０００〜１０００００であった。平坦化膜形成用塗布液を１５０℃に加熱したホットプレート上で溶剤を蒸発させていくと、ポリマーが曳糸性を示すことが確認できた。また赤外線吸収スペクトルにおいて１１００ｃｍ−１付近にシロキサン結合に由来するダブルピークを示した。これらのことから、平坦化膜形成用塗布液を構成しているポリマーはフェニルシロキサンラダーポリマーと推定される。
【００４３】
さらに、本発明においては触媒として加えている有機スズ由来のＳｎにより塗布後の熱処理中の縮合反応が一層促進され、３００〜４５０℃において２分以内という連続熱処理可能な短時間での膜硬化が可能となる。
【００４４】
次に本発明のフェニルシルセスキオキサンラダーポリマーによる平坦化膜付き金属箔について説明する。
【００４５】
金属箔は圧延によって薄くするので、圧延方向にすじが認められる。また、元の溶融金属に含まれる介在物や、圧延ロールに巻き込まれた異物などによって、圧延方向に引き伸ばされた疵も存在する。疵の大きさは幅数十μｍ、長さ１〜数ｍｍ程度であることが多い。
【００４６】
金属箔の表面粗さは、圧延すじに対して平行な方向と垂直な方向で異なり、垂直方向の方が表面粗さとしては大きい数字となる。したがって、被覆によって金属箔の平坦性を向上させる目的では表面粗さとして最も大きい数字になる垂直方向に注目する必要がある。具体的には、触針式粗さ計により１．２５ｍｍの測定長さで表面粗さを１０箇所以上、金属箔コイルの圧延方向に対して垂直、すなわちコイルの幅方向に測定し、平均値を採用する。
【００４７】
平坦化膜付き金属箔の表面粗さと、その上に形成した有機ＥＬ素子の特性の関係を詳細に調べた結果、膜表面の平坦性は素子のリーク電流を減らすうえで重要であることがわかった。平坦化膜付き金属箔表面の圧延と垂直方向の算術平均粗さＲａが３０ｎｍ以下であれば、有機ＥＬ発光素子のリーク電流を１Ｅ−４Ａ／ｍ２以下という実用的なレベルにすることができる。素子のリーク電流はフェニルシルセスキオキサンラダーポリマーの上に、素子の下部電極、発光部、上部電極の順に成膜して素子を作り下部電極と上部電極の間に３Ｖの電圧を加えたときの電流を素子面積で割って求める。発光部は複数の層から成り全層厚は１００〜１５０ｎｍ程度であるので、膜の表面が粗い場合は下部電極と上部電極の間の距離の短いところができてしまい、素子のリーク電流が増えることになる。平坦化膜付き金属箔のＲａが３０ｎｍを超える場合は、１Ｅ−４Ａ／ｍ２を超えるリーク電流の大きい素子になるため素子としての効率が悪くなったりショートが発生したりするので不適である。Ｒａのより好ましい範囲は２０ｎｍ以下、さらに好ましくは１５ｎｍ以下で、より小さなリーク電流にすることができる。
【００４８】
金属箔の少なくとも一方の表面に絶縁被覆が施されていてもよい。絶縁被覆された金属箔を用いることにより、平坦化膜形成後の金属箔の絶縁性がより高く確実になる。絶縁膜の種類はシリカ・アルミナなどの金属酸化物、リン酸アルミニウム・リン酸カルシウムなどの無機塩、ポリイミド・テフロン(登録商標）などの耐熱性樹脂が挙げられる。金属酸化物の膜は例えばスパッタ・蒸着・ＣＶＤなどにより成膜することができる。無機塩の膜は例えばロールコーター・スプレイなどの塗布法により成膜することができる。耐熱性樹脂の膜は例えばコンマコーター・ダイコーター・スプレイなどの塗布法により成膜することができる。
【００４９】
金属箔としてステンレス箔を用いる場合、ステンレス箔の少なくとも一方の表面には反射膜が形成されていてもよい。ステンレス箔は工業的に安価に製造しやすく、折れが入りにくいので電子デバイス用フレキシブル基板として優れているが、反射率が６０％と低い。電子デバイスとして透明な下電極を使ってトップエミッションの有機ＥＬ照明や有機ＥＬディスプレイを作製する場合、光はステンレス箔表面で繰り返し反射されるが、その反射率が６０％程度であると多くの光が失われデバイスの効率が悪くなる。これに対しステンレス箔の表面に９５％程度の反射率を有する反射膜を形成すれば、ほとんどの光は反射膜で反射されるのでデバイスの効率は著しく向上する。９５％程度の高い反射率を有する反射膜の種類としては純Ａｌ、Ａｌ合金、純Ａｇ、Ａｇ合金などが挙げられる。Ａｌ合金としてはＡｌ−Ｓｉ、Ａｌ−Ｎｄ合金などが挙げられる。反射膜の成膜はスパッタ法などにより行うことができる。Ａｇ合金としてはＡｇ−Ｎｄ、Ａｇ−Ｉｎなどの合金が挙げられる。
【００５０】
平坦化膜の膜厚は２．０μｍ以上５．０μｍ以下であることが望ましい。２μｍより薄い場合は、金属箔そのものの凹凸を被覆しきれない。５μｍを超える場合は膜にクラックが入りやすくなる。成膜時のクラックが入りやすいだけでなく、平坦化膜で被覆されたステンレス箔をフレキシブル基板として曲げたときにも膜にクラックが入りやすくなる。膜厚は２．５μｍ以上４μｍ以下であることが、凹凸被覆とクラック防止の観点からさらに好ましい。
【００５１】
平坦化膜は１ｐｐｍ以上５０００ｐｐｍ以下の、Ｓｎおよび金属アルコキシドＭ（ＯＲ）ｎに由来するＭを含むことが望ましい。これらの金属元素の濃度はＳＩＭＳ（ｓｅｃｏｎｄａｒｙ  ｉｏｎ  ｍａｓｓ  ｓｐｅｃｔｒｏｍｅｔｒｙ）分析あるいはＸ線蛍光分析によって測定することができる。ＳｎおよびＭの濃度が１ｐｐｍよりも少ない時は、短時間での膜硬化ができにくいためＲｏｌｌ  ｔｏ  Ｒｏｌｌでコイルに連続成膜することが難しい場合がある。ＳｎおよびＭの濃度が５０００ｐｐｍを超えるときは膜が硬くなり曲げたときにクラックが発生しやすくなる場合がある。
【００５２】
金属箔コイルへの塗布後、乾燥処理は２０℃以上１５０℃以下の温度で行うことが望ましいい。乾燥工程では塗布した膜に含まれる溶剤や水分を除去して乾燥膜とするのが目的である。減圧留去によるラダーポリマー合成温度より高い乾燥温度にすると、ラダーポリマーを形成しているラダーポリマーが軟化する可能性があるため、乾燥温度はラダーポリマー合成温度より低いことが望ましい。乾燥膜中ではラダーポリマーが絡まり合って見掛け上、網目構造のようになって膜硬化しているように見えるが、熱振動で分子の運動が活発になるとラダーポリマーはほどけて流動性を示すようになる。熱処理工程は乾燥膜を形成しているラダーポリマーを溶融軟化、すなわちリフローさせて膜の表面を平坦化させることと、リフローに引き続きポリマーの架橋を進めて三次元網目構造を形成させ膜を硬化させることの２つが目的である。リフローは減圧留去によるラダーポリマー合成温度より高温域、三次元的な架橋が進んで膜が硬化し始める温度より低い温度域で発生する現象である。リフローのために特別な熱処理プロセスをとる必要はなく、熱処理を３００℃以上４５０℃以下で行えば、熱処理温度まで昇温される過程でリフローが起き、引き続き架橋による膜硬化が進む。金属箔の表面を平坦にするには図１に示したように水平な状態で熱処理を行うことが効果的である。膜硬化は架橋反応による網目構造形成であるので、ひとたび膜が硬化すると、再度リフローすることはない。熱処理温度が３００℃より低い場合は、架橋が十分進まずシラノール基などの反応基が膜の中に残るため絶縁性が不十分となるうえ、有機電子デバイス作製中にシラノール基などに吸着した水分が脱離すると素子に悪影響を及ぼすので不適である。熱処理温度が４５０℃より高い場合は、フェニル基の熱分解による体積収縮が起き、クラックが入りやすくなるので不適である。より好ましい熱処理温度は３６０℃以上４２０℃以下である。
【００５３】
金属箔コイルに成膜するにはＲｏｌｌ  ｔｏ  Ｒｏｌｌによる連続成膜を行う。一般的な装置構成はコイルの巻きだし部、塗工部、乾燥炉、熱処理炉、コイル巻き取り部から成る。通板速度は速いほど生産性がよいが、１ｍｐｍから２０ｍｐｍ程度が一般的である。塗布する方法としては、マイクログラビアロール、グラビアロールなどによる塗布や、スリットコータ、スクリーン印刷などが挙げられる。ステンレス箔の両面に塗工したい場合は、ディップコートによる成膜もできる。乾燥は２０℃以上１５０℃以下で０．５〜２分程度行う。乾燥時の炉内の雰囲気は大気でも窒素などの不活性ガス雰囲気でもよい。熱処理はフェニル基が熱分解しにくいように不活性ガスを流しながら行う。連続成膜装置の場合、基材が熱処理炉内に入るときに若干量の大気を持ち込むが、本発明のフェニルシルセスキオキサンラダーポリマーは１％程度の大気の混入があっても膜特性に影響はない。乾燥炉および熱処理炉内では電子デバイス形成側の膜面にロールが当たらないような装置設計にする。巻き取り時には膜面に保護フィルムを貼りつけたり、疵が入らないように合紙を挿入したりしてもよい。また、乾燥と熱処理を連続して行うのではなく、乾燥膜が付いたコイルを一度巻き取って、再度熱処理のみを行ってもよい。この場合は乾燥膜作製用の設備と熱処理用の設備と２種類必要になるが、それぞれを最適の通板速度で処理できる長所がある。
【実施例】
【００５４】
次に、実施例により本発明を更に説明する。本発明がここに提示した実施例に限定されないことは言うまでもない。
【００５５】
（実施例１〜６）
実施例を表１に記載した条件にしたがって実施した。４０Ｌのフラスコを用いてフェニルトリエトキシシランを３０モル投入して合成を行った。エタノール溶媒中でフェニルトリエトキシシラン１モルに対して、表１に記載の条件で酢酸と有機スズと金属アルコキシドＭ（ＯＲ）ｎと水を添加して合成した。Ｍ（ＯＲ）ｎは減圧留去前と後の２つのタイミングで添加しており、それぞれ「前」、「後」として表１に記載した。ロータリーエバポレータで溶媒を減圧留去した。減圧留去時に徐々に温度を上げていくが、その時の最高温度が減圧留去温度として表１に記載されている。減圧留去で得られた縮合反応物は固形分濃度が７０ｍａｓｓ％となるようにそれぞれ表１記載の有機溶剤に溶解させ、ディーンスタークトラップ付き還流器で加熱還流を行った。加熱還流時の温度は表１に記載してある。ディーンスタークトラップに水が出なくなって２時間経過後に、反応を終了させ、固形分濃度が３０ｍａｓｓ％になるように有機溶剤で希釈した。３０ｍａｓｓ％希釈時の塗布液の粘度はＣＢＣ株式会社製ＶＩＳＣＯＭＡＴＥ  ＶＭ−１０Ａ型振動式粘度計を用いて２５℃で測定した。同一固形分濃度の粘度がフェニルシルセスキオキサンラダーポリマーの重量平均分子量と相関があることを参考までに示すため、Ｗａｔｅｒｓ株式会社製２６９５型ＨＰＬＣ装置を用い、スチレン換算分子量として求めた結果も表１に記載した。実施例１〜６は本発明の範囲内であり良好な結果が得られた。
【００５６】
（比較例１〜８）
比較例を表１に記載した条件にしたがって実施した。
比較例１は金属アルコキシドＭ（ＯＲ）ｎと有機スズの両方とも添加なしで合成したもので、高分子量化が進まず３０％希釈時の粘度が低かった。
比較例２は、有機スズは添加したが、Ｍ（ＯＲ）ｎの添加はなしで合成したもので、高分子量化が進まず３０％希釈時の粘度が低かった。
比較例３は、有機スズの添加はなしでＭ（ＯＲ）ｎを添加して合成したが、高分子量化が進まず３０％希釈時の粘度が低かった。
比較例４は有機スズの添加がある状態でＭ（ＯＲ）ｎを添加したが添加量が少なすぎたため、十分な高分子量化が進まず３０％希釈時の粘度が低かった。
比較例５はＭ（ＯＲ）ｎの添加量が多すぎたため、加水分解後にゲル化してしまい、減圧留去工程に進めることができなかった。
【００５７】
比較例６で用いたＷのエトキシドは正電荷の偏りがＳｉに比べてわずかに高い程度であるため、添加効果がほとんどなく、高分子量化が進まず３０％希釈時の粘度が低かった。  比較例６は減圧留去温度が低すぎ、加熱還流中に有機溶剤に可溶なラダーポリマーが得られるのではなく、有機溶剤に不溶なランダム構造のポリマーが形成されたため、大量の白色沈殿が生じた。
比較例７は３０％希釈時の粘度が高すぎるラダーポリマーが生成したため、希釈後まもなくゲル化したためＧＰＣ測定ができなかった。
比較例８は減圧留去温度が高すぎ、加熱還流中に有機溶剤に可溶なラダーポリマーが得られるのではなく、有機溶剤に不溶なランダム構造のポリマーが形成されたため、大量の白色沈殿が生じた。
【００５８】
最後に実施例２の組成の塗布液を用いてＲｏｌｌ  ｔｏ  Ｒｏｌｌの成膜試験を実施した。成膜試験には厚さ２５μｍ、幅４３０ｍｍ、長さ８００ｍのＳＵＳ３０４ＭＷ仕上げのステンレス箔を用いた。ステンレス箔はベークライト製の６インチのコアに巻いてロール状にしたものを巻きだし部に取り付けた。塗布液の粘度は６．２ｍＰａ・ｓで固形分濃度は３０％であった。塗布はセル容積の異なる複数のグラビアロール使って行い、乾燥膜の厚さが３μｍ前後になるものを選定した。用いたＲ２Ｒ（Ｒｏｌｌ  ｔｏ  Ｒｏｌｌ）の成膜装置の概略は図１に示したものと同じである。総張力２００Ｎをかけてステンレス箔を搬送した。巻き取り部にはＥＰＣ（Ｅｄｇｅ  Ｐｏｓｉｔｉｏｎ  Ｃｏｎｔｒｏｌ）センサーを取り付けて箔の端部を揃えて、ベークライト製の６インチのコアに巻き取った。乾燥炉および熱処理炉はどちらも赤外線パネルヒータと熱風による加熱方式とした。乾燥炉は総長が８ｍあり炉内設定温度を１００℃として運転した。熱風として１００℃に加熱した大気を送風した。熱処理炉は長さが１２ｍあり炉内設定温度を４００℃とした。熱風として４００℃に加熱した窒素を送風した。冷却帯では室温の大気をステンレス箔の上下から吹き付けた。冷却帯の長さは２ｍであった。巻きだしから巻き取りまでの総長は３５ｍであった。搬送速度２ｍｐｍでステンレス箔を通板し、塗布・乾燥・熱処理を実施し、平坦化膜付きステンレス箔を約１５０ｍロールとして巻き取った。
【００５９】
計算上の乾燥処理時間は２分、熱処理時間は３分となるが、ステンレス箔に熱電対を取り付けて４ｍｐｍで搬送したところ乾燥炉内でステンレス箔の基板の温度が上がり始め１００℃になるまでに約１分、１００℃に保持されている時間が約１分であることがわかった。また熱処理炉については、約１００℃のステンレス箔が熱処理炉内に入った後、４００℃にステンレス箔の温度が上がるまでに１．５分、４００℃に保持されている時間が１．５分であることがわかった。したがって、グラビアコータで塗布された膜のトルエンなどの溶剤が乾燥炉内で蒸発して取り除かれ、熱処理炉に入った後、１分前後の間に２００〜２５０℃のリフローが起きやすい温度域を通過して膜がレベリングされ、残りの２分で膜硬化することになる。
【００６０】
得られた平坦化膜付きステンレス箔のロールについてＪＩＳ  Ｋ５６００に従って鉛筆硬度を測定したところ５Ｈの硬さであった。平坦化膜付きステンレス箔の断面をＳＥＭで観察したところ、膜厚は３．０μｍであった。１ｃｍ角の上部電極を付けてリーク電流を測定したところ１Ｅ−９Ａ／ｃｍ２であった。触針式粗さ計によるコイルの幅方向の表面粗さＲａは１２ｎｍであった。耐熱性を確認するために皮膜を削り取って熱重量分析を窒素ガス中で実施した。５％重量減少を示した温度は５００℃を超えており４００℃までの耐熱性は十分あることが示唆された。次に耐湿性を評価するために、膜付きの基板を８５℃８５％ＲＨ（相対湿度）の恒温恒湿槽に保管してリーク電流の変化を調べた。リーク電流は２００時間保管後まで全く変化がなく１Ｅ−９Ａ／ｃｍ２であり、膜質の劣化がないことが確認された。
【００６１】
【表１】
2019099775.tif 000002
【図１】
2019099775.tif 000003